(57)【要約】【課題】耐火性に優れた低級リン酸塩含有耐火性樹脂組成物を提供すること。【解決手段】マトリクス樹脂、熱膨張性黒鉛、低級リン酸塩、及び可塑剤を含有する耐火性樹脂組成物は、耐火性樹脂組成物中の低級リン酸塩の含有量が５重量％以上であり可燃物成分量が６５重量％以下であることを特徴とする。【選択図】なし【特許請求の範囲】
【請求項１】
マトリクス樹脂、熱膨張性黒鉛、及び低級リン酸塩を含有する耐火性樹脂組成物であって、
耐火性樹脂組成物中の低級リン酸塩の含有量が５重量％以上であり、可燃物成分量が６５重量％以下であることを特徴とする耐火性樹脂組成物。
【請求項２】
耐火性樹脂組成物が可塑剤をさらに含有し、耐火性樹脂組成物中の可塑剤の含有量が１０重量％以上である請求項１に記載の耐火性樹脂組成物。
【請求項３】
低級リン酸塩がリン酸金属塩及び亜リン酸金属塩のうちの少なくとも一方であることを特徴とする請求項１又は２記載の耐火性樹脂組成物。
【請求項４】
耐火性樹脂組成物中の熱膨張性黒鉛の含有量が１５重量％以上であることを特徴とする請求項１〜３のいずれか一項に記載の耐火性樹脂組成物。
【請求項５】
前記マトリクス樹脂が塩化ビニル樹脂を含む請求項１〜４のいずれか一項に記載の耐火性樹脂組成物。
【請求項６】
請求項１〜５のいずれか一項に記載の耐火性樹脂組成物から形成された耐火部材。
【請求項７】
成形体である請求項６に記載の耐火部材。
【発明の詳細な説明】
【技術分野】
【０００１】
本発明は、耐火性樹脂組成物に関する。
【背景技術】
【０００２】
従来、低級リン酸塩を難燃剤として含む難燃性樹脂組成物には種々のものがあるが（例えば特許文献１）、他方、低級リン酸塩を大量に含む難燃性樹脂組成物およびそれから形成された耐火部材は、２５０℃以上の温度で分解し、可燃性のガスを生じ、炎を上げて燃焼し、火災時にこの炎が難燃性樹脂組成物中の他の部位に燃え移り、耐火部材の耐火機能が充分に発揮されない場合がある。
【先行技術文献】
【特許文献】
【０００３】
【特許文献１】特開2004-204194
【発明の概要】
【発明が解決しようとする課題】
【０００４】
低級リン酸塩を難燃剤として含む耐火性樹脂組成物から形成された耐火部材において、耐火性を維持しつつ、低級リン酸塩による炎の延焼を阻止する構成が求められている。
【０００５】
本発明の一つの目的は、優れた耐火性を備え、かつ炎の延焼が抑制された耐火性樹脂組成物および耐火部材を提供することにある。
【課題を解決するための手段】
【０００６】
本発明者らは、一定量以上の低級リン酸塩を難燃剤として含む耐火性樹脂組成物において、耐火性樹脂組成物の可燃物成分量を６５重量％以下に設計することで、上記の目的を達成できることを見出し、本発明を完成するに至った。
【０００７】
すなわち、本発明は以下の通りである。
【０００８】
項１．マトリクス樹脂、熱膨張性黒鉛、及び低級リン酸塩を含有する耐火性樹脂組成物であって、耐火性樹脂組成物中の低級リン酸塩の含有量が５重量％以上であり、可燃物成分量が６５重量％以下であることを特徴とする耐火性樹脂組成物。
【０００９】
項２．耐火性樹脂組成物が可塑剤をさらに含有し、耐火性樹脂組成物中の可塑剤の含有量が１０重量％以上である項１に記載の耐火性樹脂組成物。
【００１０】
項３．低級リン酸塩がリン酸金属塩及び亜リン酸金属塩のうちの少なくとも一方であることを特徴とする項１又は２記載の耐火性樹脂組成物。
【００１１】
項４．耐火性樹脂組成物中の熱膨張性黒鉛の含有量が１５重量％以上であることを特徴とする項１〜３のいずれか一項に記載の耐火性樹脂組成物。
【００１２】
項５．前記マトリクス樹脂が塩化ビニル樹脂を含む項１〜４のいずれか一項に記載の耐火性樹脂組成物。
【００１３】
項６．項１〜５のいずれか一項に記載の耐火性樹脂組成物から形成された耐火部材。
【００１４】
項７．成形体である項６に記載の耐火部材。
【発明の効果】
【００１５】
本発明の耐火性樹脂組成物および耐火部材は優れた耐火性を発揮しつつ、自己燃焼による炎の延焼を抑制することができる。
【発明を実施するための形態】
【００１６】
以下、本発明の実施の形態について説明する。  
【００１７】
本発明の耐火部材を構成する耐火性樹脂組成物は、マトリクス樹脂、熱膨張性黒鉛、及び低級リン酸塩を含有し、耐火性樹脂組成物中の低級リン酸塩の含有量が５重量％以上であり、可燃物成分量が６５重量％である。
【００１８】
マトリクス樹脂としては、公知の樹脂を広く使用でき、例えば熱可塑性樹脂、熱硬化性樹脂、ゴム物質、およびそれらの組み合わせが挙げられる。
【００１９】
熱可塑性樹脂としては、例えば、ポリプロピレン樹、ポリエチレン樹脂、ポリ（１−）ブテン樹脂、ポリペンテン樹脂等のポリオレフィン樹脂、ポリスチレン樹脂、アクリロニトリル−ブタジエン−スチレン（ＡＢＳ）樹脂、ポリカーボネート樹脂、ポリフェニレンエーテル樹脂、（メタ）アクリル系樹脂、ポリアミド樹脂、ポリ塩化ビニル樹脂、ノボラック樹脂、ポリウレタン樹脂、ポリイソブチレン、ポリ酢酸ビニル、エチレン−酢酸ビニル（ＥＶＡ）等の合成樹脂が挙げられる。
【００２０】
熱硬化性樹脂としては、例えば、ポリウレタン、ポリイソシアネート、ポリイソシアヌレート、フェノール樹脂、エポキシ樹脂、尿素樹脂、メラミン樹脂、不飽和ポリエステル樹脂、ポリイミド等の合成樹脂が挙げられる。
【００２１】
ゴム物質としては、天然ゴム、イソプレンゴム、ブタジエンゴム、１，２−ポリブタジエンゴム、スチレン−ブタジエンゴム、クロロプレンゴム、ニトリルゴム、ブチルゴム、塩素化ブチルゴム、エチレン−プロピレンゴム、エチレン−プロピレン−ジエンゴム（ＥＰＤＭ）、クロロスルホン化ポリエチレン、アクリルゴム、エピクロルヒドリンゴム、多加硫ゴム、非加硫ゴム、シリコンゴム、フッ素ゴム、ウレタンゴム等のゴム物質等が挙げられる。
【００２２】
これらの合成樹脂及び／又はゴム物質は、一種もしくは二種以上を使用することができる。
【００２３】
耐火性樹脂組成物中のマトリクス樹脂の含有量は、５重量％以上９０重量％未満、好ましくは１０重量％以上７０重量％未満である。
【００２４】
好ましくは、マトリクス樹脂はポリ塩化ビニル樹脂を含む。ポリ塩化ビニル樹脂は難燃性および自己消化性に優れている。
【００２５】
一つの好ましい実施形態において、マトリクス樹脂は不燃性かつ自己消火性のマトリクス樹脂である。マトリクス樹脂の「不燃性」は、縦１０ｃｍ×横１０ｃｍ×厚み５ｃｍになるようにマトリクス樹脂の試験用サンプルを切り出し、ＩＳＯ−５６６０の試験方法に準拠し、放射熱強度５０ｋＷ／ｍ2にて試験用サンプルを２０分間加熱したときのコーンカロリーメーター試験による総発熱量を測定し、２０分間加熱して総発熱量が８ＭＪ／ｍ2以下のものを指す。マトリクス樹脂の「自己消火性」は、火源を取り除くと、マトリクス樹脂単独では燃焼を継続しない性質を指す。
【００２６】
マトリクス樹脂にはポリ塩化ビニル樹脂以外の上記の熱可塑性樹脂、熱硬化性樹脂、又はゴム等の合成樹脂が含まれてもよいが、マトリクス樹脂中のポリ塩化ビニル樹脂の量は、好ましくは５０重量％以上、より好ましくは５０重量％以上、より好ましくは６０重量％以上、より好ましくは７０重量％以上、より好ましくは８０重量％以上、より好ましくは９０重量％以上である。
【００２７】
ポリ塩化ビニル樹脂は、塩化ビニルの単独重合体であってもよいし、共重合体であってもよい。塩化ビニルに共重合体可能なモノマーは限定されないが、例えば、エチレン、プロピレン、アクリロニトリル、酢酸ビニル、マレイン酸又はそのエステル、アクリル酸又はそのエステル、メタクリル酸又はそのエステル、塩化ビニリデン等が挙げられる。 ポリ塩化ビニル樹脂としては、塩化ビニル単独重合体が好ましい。
【００２８】
ポリ塩化ビニル樹脂は、その一部又は全部を、難燃性を高めるためにさらに塩素化した塩素化塩化ビニル樹脂としてもよい。塩素化塩化ビニル樹脂は公知の製造方法により製造することもできるし、市販のものを入手することもできる。
【００２９】
ポリ塩化ビニル樹脂の平均重合度は限定されないが、通常５００〜６０００であり、好ましくは８００〜３０００である。
【００３０】
ポリ塩化ビニル樹脂の製造方法は限定されず、例えば、懸濁重合法や塊状重合法、乳化重合法等により製造することもできるし、市販のものを入手することもできる。
【００３１】
熱膨張性黒鉛は加熱時に膨張する従来公知の物質であり、天然鱗状グラファイト、熱分解グラファイト、キッシュグラファイト等の粉末を、濃硫酸、硝酸、セレン酸等の無機酸と、濃硝酸、過塩素酸、過塩素酸塩、過マンガン酸塩、重クロム酸塩、重クロム酸塩、過酸化水素等の強酸化剤とで処理してグラファイト層間化合物を生成させたものであり、炭素の層状構造を維持したままの結晶化合物の一種である。
【００３２】
上記のように酸処理して得られた熱膨張性黒鉛は、更にアンモニア、脂肪族低級アミン、アルカリ金属化合物、アルカリ土類金属化合物等でさらに中和してもよい。熱膨張性黒鉛の市販品としては、例えば、東ソー社製「ＧＲＥＰ−ＥＧ」、ＧＲＡＦＴＥＣＨ社製「ＧＲＡＦＧＵＡＲＤ」等が挙げられる。
【００３３】
熱膨張性黒鉛の含有量は、耐火性樹脂組成物中に５〜５０重量％であることが好ましく、１０〜４０重量％であることがより好ましい。一実施形態では、耐火性樹脂組成物中の熱膨張性黒鉛の含有量が１５重量％以上である。また、熱膨張性黒鉛は、マトリクス樹脂１００重量部に対し、熱膨張性黒鉛を１０〜３５０重量部の範囲で含まれることが好ましい。
【００３４】
「低級リン酸塩」は、無機リン酸塩のうち、縮合していない、つまり高分子化していない無機リン酸塩を指し、リン酸としては第一リン酸、第二リン酸、第三リン酸、メタリン酸、亜リン酸、次亜リン酸等が挙げられる。塩としては、アルカリ金属塩（リチウム塩、ナトリウム塩、カリウム塩など）、アルカリ土類金属塩（マグネシウム塩、カルシウム塩、ストロンチウム塩、バリウム塩）、周期表３Ｂ族金属の塩（アルミニウム塩など）、遷移金属塩（チタン塩、マンガン塩、鉄塩、ニッケル塩、銅塩、亜鉛塩、バナジウム塩、クロム塩、モリブデン塩、タングステン塩）、アンモニウム塩、アミン塩、例えば、グアニジン塩又はトリアジン系化合物の塩（例えば、メラミン塩、メレム塩など）などが挙げられ、好ましくは金属塩である。一つの実施形態では、低級リン酸塩はリン酸金属塩及び亜リン酸金属塩のうちの少なくとも一方である。亜リン酸金属塩は発泡性であってもよい。また、亜リン酸金属塩は、マトリクス樹脂との密着性を向上させるため、表面処理剤などにより表面処理して用いてもよい。このような表面処理剤としては、官能性化合物（例えば、エポキシ系化合物、シラン系化合物、チタネート系化合物など）などが使用できる。
【００３５】
そのような低級リン酸の金属塩の例として、第１リン酸アルミニウム、第１リン酸ナトリウム、第１リン酸カリウム、第１リン酸カルシウム、第１リン酸亜鉛、第２リン酸アルミニウム、第２リン酸ナトリウム、第２リン酸カリウム、第２リン酸カルシウム、第２リン酸亜鉛、第３リン酸アルミニウム、第３リン酸ナトリウム、第３リン酸カリウム、第３リン酸カルシウム、第３リン酸亜鉛、亜リン酸アルミニウム、亜リン酸ナトリウム、亜リン酸カリウム、亜リン酸カルシウム、亜リン酸亜鉛、次亜リン酸アルミニウム、次亜リン酸ナトリウム、次亜リン酸カリウム、次亜リン酸カルシウム、次亜リン酸亜鉛、メタリン酸アルミニウム、メタリン酸ナトリウム、メタリン酸カリウム、メタリン酸カルシウム、メタリン酸亜鉛等が挙げられる。
【００３６】
低級リン酸塩の含有量は、耐火性樹脂組成物中に５重量％以上である。上限は特に限定されないが、好ましくは耐火性樹脂組成物中に５０重量％以下である。低級リン酸塩の含有量が５重量％以上であるため、耐火性樹脂組成物に難燃性が付与され、他の成分の作用を妨げない。
【００３７】
このような低級リン酸塩は、安全性に優れ、経済的に有利であり、難燃性を大幅に改善できる。
【００３８】
本発明の耐火性樹脂組成物は、さらに可塑剤を含んでもよい。
【００３９】
可塑剤は、特に限定されず、例えば、下記に例示する１種又は２種以上の可塑剤を組み合わせて使用し得る：
ジ−２−エチルヘキシルフタレート（ＤＯＰ）、ジ−ｎ−オクチルフタレート、ジイソノニルフタレート（ＤＩＮＰ）、ジイソデシルフタレート（ＤＩＤＰ）、ジウンデシルフタレート（ＤＵＰ）、又は炭素原子数１０〜１３程度の高級アルコール又は混合アルコールのフタル酸エステル等のフタル酸エステル系可塑剤；
ジ−２−エチルヘキシルアジペート（ＤＯＡ）、ジイソブチルアジペート（ＤＩＢＡ）、ジブチルアジペート（ＤＢＡ）、ジ−ｎ−オクチルアジペート、ジ−ｎ−デシルアジペート、ジイソデシルアジペート、ジ−２−エチルヘキシルアゼレート、ジブチルセバケート、ジ−２−エチルヘキシルセバケート等の脂肪族エステル系可塑剤；
トリ−２−エチルヘキシルトリメリテート（ＴＯＴＭ）、トリ−ｎ−オクチルトリメリテート、トリデシルトリメリテート、トリイソデシルトリメリテート、ジ−ｎ−オクチル−ｎ−デシルトリメリレート等のトリメリット酸エステル系可塑剤；
アジピン酸ジ−２−エチルヘキシル（ＤＯＡ）およびアジピン酸ジイソデシル（ＤＩＤＡ）等のアジピン酸エステル系可塑剤；
セバシン酸ジブチル（ＤＢＳ）およびセバシン酸ジ−２−エチルヘキシル（ＤＯＳ）等のセバシン酸エステル系可塑剤；
トリブチルホスフェート、トリオクチルホスフェート、オクチルジフェニルホスフェート、トリブトキシエチルホスフェート、トリクロロエチルホスフェート、トリス（２−クロロプロピル）ホスフェート、トリス（２，３−ジクロロプロピル）ホスフェート、トリス（２，３−ジブロモプロピル）ホスフェート、トリス（ブロモクロロプロピル）ホスフェート、ビス（２，３−ジブロモプロピル）−２，３−ジクロロプロピルホスフェート、ビス（クロロプロピル）モノオクチルホスフェート等のリン酸エステル系可塑剤；
２，３，３'，４'−ビフェニルテトラカルボン酸テトラヘプチルエステル等のビフェニルテトラカルボン酸テトラアルキルエステル系可塑剤；
ポリエステル系高分子可塑剤；
エポキシ化大豆油、エポキシ化亜麻仁油、エポキシ化綿実油、液状エポキシ樹脂等のエポキシ系可塑剤；
塩素化パラフィン；
五塩化ステアリン酸アルキルエステル等の塩素化脂肪酸エステル；および
常温で液状のリン化合物等。
【００４０】
常温で液状のリン化合物としては、特に限定されず、例えば、トリメチルホスフェート、トリエチルホスフェート、トリブチルホスフェート、トリス（２エチルヘキシル）ホスフェート、トリフェニルホスフェート、トリクレジルホスフェート（ＴＣＰ）、トリキシレニルホスフェート、クレジルジフェニルホスフェート、キシレニルジフェニルホスフェート等の各種リン酸エステル等が挙げられる。
【００４１】
上記の可塑剤のうち、フタル酸系可塑剤が難燃性と経済的な点で好ましい。また、リン酸可塑剤はより優れた難燃性の観点で好ましい。
【００４２】
可塑剤の含有量は特に限定されないが、耐火性樹脂組成物中に５〜５０重量％であることが好ましく、１０〜２５重量％であることがより好ましい。一実施形態では、耐火性樹脂組成物中の可塑剤の含有量が１０重量％以上である。この範囲の可塑剤を用いると、樹脂組成物に難燃性を付与しつつ、他の成分の作用を妨げない。
【００４３】
本発明の耐火性樹脂組成物は、ポリリン酸塩からなる難燃剤をさらに含んでいてもよい。
【００４４】
ポリリン酸塩としては、ポリリン酸アンモニウム（ＡＰＰ）、ポリリン酸メラミン、ポリリン酸メラム等が含まれる。ポリリン酸塩は好ましくはポリリン酸アンモニウムであり、これらの難燃剤を可塑剤と組み合わせると、耐火性樹脂組成物の耐水性が顕著に向上する。ポリリン酸アンモニウムの市販品としては、クラリアント社製「ＡＰ４２２」、「ＡＰ４６２」、住友化学工業社製「スミセーフＰ」、チッソ社製「テラージュＣ６０」が挙げられる。ポリリン酸メラムの市販品としては、Ｐｈｏｓｍｅｌ２００（日産化学）が挙げられる。
【００４５】
好ましいポリリン酸アンモニウムは、表面被覆されたポリリン酸アンモニウム（被覆ポリリン酸アンモニウムとも称する）であり、被覆ポリリン酸アンモニウムのうち、メラミンで表面被覆されたメラミン被覆ポリリン酸アンモニウムについては特開平9-286875に記載されており、シランで表面被覆されたシラン被覆ポリリン酸アンモニウムについては特開2000-63562に記載されている。メラミン被覆ポリリン酸アンモニウムは、（ａ）粉末状ポリリン酸アンモニウム粒子表面にメラミンを付加および／又は付着したメラミン被覆ポリリン酸アンモニウム、（ｂ）前記メラミン被覆ポリリン酸アンモニウム粒子の被覆層に存在するメラミン分子中のアミノ基が持つ活性水素と、該活性水素と反応しうる官能基を有する化合物とによって該粒子表面が架橋された被覆ポリリン酸アンモニウム、および／又は（ｃ）粉末状ポリリン酸アンモニウム又は前記メラミン被覆ポリリン酸アンモニウム粒子表面を熱硬化性樹脂で被覆した被覆ポリリン酸アンモニウムである。メラミン被覆ポリリン酸アンモニウム粒子の市販品としては、例えば、クラリアント社製「ＡＰ４６２」、Ｂｕｄｅｎｈｅｉｍ  Ｉｂｅｒｉｃａ社製「ＦＲ  ＣＲＯＳ  ４８４」、「ＦＲ  ＣＲＯＳ  ４８７」等が挙げられる。シラン被覆ポリリン酸アンモニウム粒子の市販品としては、例えば、Ｂｕｄｅｎｈｅｉｍ  Ｉｂｅｒｉｃａ社製「ＦＲ  ＣＲＯＳ  ４８６」が挙げられる。
【００４６】
ポリリン酸塩からなる難燃剤の含有量は、耐火性樹脂組成物中に５〜５０重量％であることが好ましい。この範囲のポリリン酸塩からなる難燃剤を用いると、樹脂組成物に難燃性と耐水性を付与しつつ、他の成分の作用を妨げない。
【００４７】
さらに本発明の樹脂組成物は、本発明の目的を損なわない範囲で、必要に応じて、無機充填剤、安定剤、フェノール系、アミン系、イオウ系等の酸化防止剤の他、金属害防止剤、帯電防止剤、熱安定剤、架橋剤、滑剤、軟化剤、顔料、粘着付与樹脂、成型補助材等の添加剤、ポリブテン、石油樹脂等の粘着付与剤を含むことができる。
【００４８】
無機充填剤は、膨張断熱層が形成される際、熱容量を増大させ伝熱を抑制するとともに、骨材的に働いて膨張断熱層の強度を向上させる。無機充填剤としては特に限定されず、例えば、アルミナ、酸化亜鉛、酸化チタン、酸化カルシウム、酸化マグネシウム、酸化鉄、酸化錫、酸化アンチモン、フェライト類等の金属酸化物；水酸化カルシウム、水酸化マグネシウム、水酸化アルミニウム、ハイドロタルサイト等の含水無機物；塩基性炭酸マグネシウム、炭酸カルシウム、炭酸マグネシウム、炭酸亜鉛、炭酸ストロンチウム、炭酸バリウム等の金属炭酸塩、硫酸カルシウム、石膏繊維、ケイ酸カルシウム等のカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム「ＭＯＳ」（商品名）、チタン酸ジルコン酸鉛、ステアリン酸亜鉛、ステアリン酸カルシウム、アルミニウムボレート、硫化モリブデン、炭化ケイ素、ステンレス繊維、ホウ酸亜鉛、各種磁性粉、スラグ繊維、フライアッシュ、脱水汚泥等が挙げられる。これらの無機充填剤は単独で用いても、２種以上を併用してもよい。
無機充填剤の含有量は特に限定されないが、マトリクス樹脂１００重量部に対して、無機充填剤を１０重量部以上、４００重量部以下、好ましくは、５０重量部以上、３００重量部以下の範囲で含むことが好ましい。
【００４９】
安定剤としては、ポリ塩化ビニル樹脂用の安定剤が挙げられる。そのような安定剤は上記安定剤の配合量は限定されないが、少ない方が耐火性樹脂組成物の強度が維持され、多いほうがポリ塩化ビニル樹脂の安定化を促すため、例えば耐火性樹脂組成物中に０．１〜５重量％含まれる。
【００５０】
上記の耐火樹脂組成物を、常法に従って、一軸押出機、二軸押出機等の押出機で溶融押出することにより、成形体である本発明の耐火部材を得ることができる。溶融温度は、樹脂成分によって異なり、特に限定されないが、例えばマトリクス樹脂がポリ塩化ビニル樹脂の場合１３０〜１７０℃である。
【００５１】
本発明の耐火樹脂組成物およびそれより形成された耐火部材は、可燃物成分量が６５重量％以下であり、難燃性に優れている。本明細書において、可燃物成分量とは、耐火樹脂組成物またはそれより形成された耐火部材を加熱処理した時に燃焼する主に有機可燃物である可燃物の量を指し、以下の式で表わされる値である。
【００５２】
可燃物成分量（重量％）＝{（加熱処理前のサンプルの重量）−（加熱処理後のサンプルの重量）}／（加熱処理前のサンプルの重量）
本発明における可燃物成分量は、耐火樹脂組成物またはそれより形成された耐火部材を６００℃で３０分間加熱処理した時に燃焼する主に有機可燃物である可燃物の量とする。  本発明の耐火部材は、構造体、特には窓、障子、扉（すなわちドア）、戸、ふすま、及び欄間等の建具；船舶；並びにエレベータ等の構造体に耐火性を付与するために使用され得る。特には、これらの構造体の開口部又は間隙の密封及び防火に使用される。例えば、本発明の耐火部材は、建具の気密性又は水密性を改善するためのタイト材やシール材等の気密材として使用され得る。構造体は金属製、合成樹脂製、木製、又はそれらの組み合わせ等の任意の材料から構成されていてもよい。なお「開口部」とは構造体と他の構造体との間又は構造体中に存在する開口部を指し、「間隙」とは開口部の中でも向かい合う２つの部材又は部分間に生じる開口部を指す。
【００５３】
以下に実施例を挙げて本発明をより具体的に説明するが、本発明はこれらに限定されない。
【実施例】
【００５４】
（１）実施例１〜１２及び比較例１〜３の耐火部材サンプルの製造
表１に示した配合の混合物を、２００℃の混練ロールを用いて溶融混練し樹脂組成物を得た。得られた樹脂組成物を、２００℃、１５０ｋｇ／ｃｍ2の圧力で、予熱３分、加圧３分でプレス成形し、性能評価に用いる実施例１〜１２及び比較例１〜３の耐火部材のサンプルを作製した。
【００５５】
マトリクス樹脂 ポリ塩化ビニル樹脂（徳山積水社製「ＴＳ１０００Ｒ」、重合度１０００）、ポリエチレン樹脂（日本ポリエチレン社製「ＵＥ３２０」、ＭＦＲ：０．６ｇ/１０min）、エチレン−酢酸ビニル樹脂（ＥＶＡ、（三井化学株式会社製）、エチレン−プロピレン−ジエンゴム（ＥＰＤＭ）、ブチルゴム
熱膨張性黒鉛 日本化成社製「ＣＡ−６０Ｓ」
低級リン酸塩 第１リン酸アルミニウム（多木化学社製「１００Ｐ」）、亜リン酸アルミニウム（太平化学社製「ＡＰＡ１００」）
可塑剤 ジイソデシルフタレート（ＤＩＤＰ）
【００５６】
上記実施例及び比較例で得られたサンプルについて、下記の性能評価を行い、その結果を表１に示した。
（１）可燃物成分量
サンプルを１０ｃｍ×１０ｃｍにカットし、電気炉内で６００℃で３０分間処理した後で、可燃物成分量を測定した。測定数は２つのサンプルの測定値の平均とした。
（２）自己消火性
耐火炉にてＩＳＯの加熱曲線に従い、加熱した際に、膨張材に着火し、３秒以内に消化したものを◎、１０秒以内に消火したものを○、１０秒を超えて膨張材が燃焼したものを×をした。
【００５７】
【表１】
2017128712.tif 000002
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
マトリクス樹脂、熱膨張性黒鉛、及び低級リン酸塩を含有する耐火性樹脂組成物であって、
前記マトリクス樹脂が熱可塑性樹脂を含み、
耐火性樹脂組成物中の低級リン酸塩の含有量が５重量％以上であり、可燃物成分量が６５重量％以下であることを特徴とする耐火性樹脂組成物。
【請求項２】
耐火性樹脂組成物が可塑剤をさらに含有し、耐火性樹脂組成物中の可塑剤の含有量が１０重量％以上である請求項１に記載の耐火性樹脂組成物。
【請求項３】
低級リン酸塩がリン酸金属塩及び亜リン酸金属塩のうちの少なくとも一方であることを特徴とする請求項１又は２記載の耐火性樹脂組成物。
【請求項４】
耐火性樹脂組成物中の熱膨張性黒鉛の含有量が１５重量％以上であることを特徴とする請求項１〜３のいずれか一項に記載の耐火性樹脂組成物。
【請求項５】
請求項１〜４のいずれか一項に記載の耐火性樹脂組成物から形成された耐火部材。
【請求項６】
成形体である請求項５に記載の耐火部材。